(57)【要約】【課題】小電力で作動が可能であり、かつ、輝度の発光面内均一性が高い電界電子放出膜およびそれを用いた電界電子放出素子、発光素子、並びにびそれらの製造方法を提供する。【解決手段】６０〜９９.９質量％の錫ドープインジウム酸化物と０.１〜２０質量％のカーボンナノチューブとを含む電界電子放出膜であって、前記の膜表面に、幅が０.１〜５０μｍの範囲である溝が１ｍｍ2当たりの総延長２ｍｍ以上形成されており、前記の溝の壁面においてカーボンナノチューブが露出した構造を有する、電界電子放出膜。基板上に、カーボンナノチューブを含有するＩＴＯ膜を形成した後、ＩＴＯ膜の表面に溝を形成し、その溝の壁面に露出したカーボンナノチューブの端部をエミッタとする。【選択図】図１
2014096354.tif 000002
【特許請求の範囲】
【請求項１】
６０〜９９.９質量％の錫ドープインジウム酸化物と０.１〜２０質量％のカーボンナノチューブとを含む電界電子放出膜であって、前記の膜表面に、幅が０.１〜５０μｍの範囲である溝が１ｍｍ2当たりの総延長２ｍｍ以上形成されており、前記の溝の壁面においてカーボンナノチューブが露出した構造を有する、電界電子放出膜。
【請求項２】
基板上に、請求項１に記載の電界電子放出膜が形成されている、電界電子放出素子。
【請求項３】
請求項２に記載の電界電子放出素子（カソード電極）と、前記電界電子放出素子に対向して配置されるアノード電極および蛍光体が設けられている構造体（アノード）とを含み、前記電界電子放出素子と前記アノードとの間が真空に保持されている、発光素子。
【請求項４】
有機インジウム化合物、錫アルコキシドおよびカーボンナノチューブを含むカーボンナノチューブ分散液を基板に塗布し、加熱してカーボンナノチューブを含む錫ドープインジウム酸化物膜を形成した後、前記膜表面に、幅が０.１〜５０μｍの範囲である溝を１ｍｍ2当たりの総延長２ｍｍ以上形成する、電界電子放出膜の製造方法。
【請求項５】
有機インジウム化合物および錫アルコキシドの１種または２種と錫ドープインジウム酸化物粒子とカーボンナノチューブとを含むカーボンナノチューブ分散液を基板に塗布し、加熱してカーボンナノチューブを含む錫ドープインジウム酸化物膜を形成した後、前記膜表面に、幅が０.１〜５０μｍの範囲である溝を１ｍｍ2当たりの総延長２ｍｍ以上形成する、電界電子放出膜の製造方法。
【請求項６】
前記の溝の形成方法が砥粒による機械的研摩である、請求項４または５に記載の、電界電子放出膜の製造方法。
【発明の詳細な説明】
【技術分野】
【０００１】
本発明は、強電界によって電子を放出する電界電子放出膜、電界電子放出素子（電界電子放出電極）およびそれを用いた発光素子、並びにそれらの製造方法に関する。より詳しくは、表示装置、非発光ディスプレイ用バックライト光源、あるいは照明ランプ等に利用される電界電子放出素子とそれを面電子源として用いた面発光素子に関する。
【背景技術】
【０００２】
次世代の高輝度フラットパネルディスプレイとして、フィールドエミッンョンディスプレイ（ＦＥＤ）の研究開発が進められている。また、一般照明としての発光素子は、白熱灯や蛍光灯が長年にわたり用いられてきており、蛍光灯は白熱灯と比べると同じ明るさでも消費電力を低く抑えられるという特徴を有しており、照明として広く利用されている。近年、白色灯や蛍光灯などの既存の照明に代わり、発光ダイオード（ＬＥＤ）を光源とした表示装置や照明が開発され、普及している。最近では、信号機などの表示装置、ＬＣＤ用のバックライト、各種照明などに利用されている。
ＬＥＤは、半導体のキャリアの再結合により発光する原理であるため、材料のバンド構造で決められた固有の波長の単色光であり、かつ点光源であるため、特にバックライトや照明などの大面積に均一に、そして白色などのブロードな波長で利用するアプリケーションには不適である。特に、白色表示にする場合には、紫外線発光素子としてＬＥＤを用い、その紫外線で蛍光体を発光させる構成が必要となっている。
【０００３】
これに対し、ＦＥＤと同様の方式で、面電子放出源から放出される電子で蛍光体を発光させることで、薄型かつ高輝度の面発光素子が容易に得られると考えられる。
電界放射型の電子放出源（フィールドエミッタ）は、物質に印加する電界の強度を上げると、その強度に応じて物質表面のエネルギー障壁の幅が次第に狭まり、電界強度が１０7Ｖ／ｃｍ以上の強電界となると、物質中の電子がトンネル効果によりそのエネルギー障壁を突破できるようになる。そのため物質から電子が放出されるという現象を利用している。この場合、電場がポアッソンの方程式に従うために、電子を放出する部材（エミッタ）に電界が集中する部分を形成すると、比較的低い引き出し電圧で効率的に冷電子の放出を行うことができる。
近年、エミッタ材料としてカーボンナノチューブ（以下ＣＮＴと表記する。）が注目されている。ＣＮＴは、炭素原子が規則的に配列したグラフェンシートを丸めた中空の円筒であり、その外径はナノメータオーダで、長さは通常０.５μｍ〜数１０μｍの非常にアスペクト比の高い物質である。その形状から、電界が集中しやすく高い電子放出能が期待できる。また、ＣＮＴは、化学的、物理的安定性が高いという特徴を有するため、動作真空中の残留ガスの吸着やイオン衝撃等に対して影響を受け難いことが期待できる。
【０００４】
ＣＮＴを使用した電子放出源の製造方法として、ＣＮＴを含む分散液を基板に塗布し、乾燥・焼成する方法は、生産性および製造コストの点で優れていると考えられ、種々検討されている。
ＣＮＴは非常に細かい繊維状の微粒子（粉末）であるため、ＣＮＴを用いて電子放出源を形成する場合は、ＣＮＴを基板に固着する必要がある。一般に、ＣＮＴの固着には、樹脂などのバインダ材料が用いられる。具体的には、バインダ材料とＣＮＴを溶媒に混合分散してペースト状（またはインク状）とし、これを印刷法、スプレー法、ダイコーター法等の手法で基板の表面に塗布し、乾燥・焼成することにより、バインダ材料の接着性を利用して基板上にＣＮＴを固着する。このような方法でＣＮＴを基板上に固着した場合、ＣＮＴ自体はバインダ材料の中に埋め込まれたかたちとなるため、高い電子放出特性を実現するために、ＣＮＴを露出させ、かつＣＮＴを基板に対して垂直に配向させる方法が用いられてきた。例えば、特許文献１には、ＣＮＴを含む層の表面に多孔質で粘着性を有するシート部材を貼り付けて乾燥した後、そのシート部材を剥離することにより、ＣＮＴを部分的に露出させ、かつＣＮＴを垂直に配向させる技術が開示されている。また、特許文献２には、ＣＮＴを含む層をドライエッチングする技術が開示されている。さらに、膜の内部に存在するＣＮＴの露出方法としては、特許文献３に、ＣＮＴ、オリゴマー、架橋性モノマー、重合開始材および溶剤を含む組成物を基板上に塗布して形成した膜に対して熱処理を行い、熱応力により膜に亀裂を生じさせ、その亀裂部内にＣＮＴを露出させ、電子放出源とする方法が提案されている。
【先行技術文献】
【特許文献】
【０００５】
【特許文献１】特開２００１−０３５３６０号公報
【特許文献２】特開２００１−０３５３６１号公報
【特許文献３】特開２０１０−０８６９６６号公報
【発明の概要】
【発明が解決しようとする課題】
【０００６】
電界電子放出素子（電界電子放出電極）を用いた発光素子に求められる特性としては、高輝度が得られる、輝度の発光面内均一性が高い、小電力で発光が可能、発光状態にちらつきが少ない、等が挙げられる。しかし、特許文献１−３の技術を用いて、電界電子放出素子（電界電子放出電極）を用いた発光素子を作成した場合、発光面内での発光輝度の均一性を高くすることが難しいという問題があった。特許文献１に記載の方法では、粘着性のシート状部材とＣＮＴとの密着性をコントロールすることが困難であり、剥離の際にＣＮＴが不均一に露出するという問題があった。特許文献２に記載の方法では、ＣＮＴを露出させるためにドライエッチングを行うが、エッチングの際にＣＮＴが劣化するという問題があった。また、特許文献１および２に記載の方法は、基板と水平方向に配向しているＣＮＴについては露出させる効果が少ないので、ＣＮＴを起毛する工程が必要であった。さらに、これらの方法では、膜の形成のために有機質のバインダーと有機溶媒とを使用するため、導電性の高い膜を得ることが困難であった。また、特許文献３に記載の技術では、膜の主成分を樹脂とする必要があり、膜の導電性を高くすることが困難であることや、ＣＮＴを露出させる亀裂の密度や分布の制御が容易ではなく、輝度の面内均一性が高く小電力で発光が可能というと結果を得ることが困難であるという問題があった。
【０００７】
本発明は、発光素子に用いた場合、小電力で作動が可能であり、かつ、輝度の発光面内均一性を高くすることができる、強電界によって電子を放出する電界電子放出膜、電界電子放出素子（電界電子放出電極）およびそれを用いた発光素子、およびそれらの製造方法を提供することを目的とする。また、電界電子放出膜を得るために膜表面の一部をエッチング等により除去する工程や起毛する工程を必要としない電界電子放出膜およびその製造方法を提供することを目的とする。
【課題を解決するための手段】
【０００８】
上記の目的を達成するために、本発明は、以下を提供する。すなわち、
［１］６０〜９９.９質量％の錫ドープインジウム酸化物（以下ＩＴＯと表記する。）と０.１〜２０質量％のＣＮＴとを含む膜が形成されており、前記の膜表面に、幅が０.１〜５０μｍの範囲である溝が１ｍｍ2当たりの総延長２ｍｍ以上形成されており、前記の溝の壁面においてカーボンナノチューブが露出した構造を有する、電界電子放出膜。
［２］基板上に、上記の電界電子放出膜が形成されている、電界電子放出素子。
［３］上記の電界電子放出素子（カソード電極）と、少なくとも前記電界電子放出素子に対向して配置されるアノード電極および蛍光体が設けられている構造体（アノード）とを含み、前記電界電子放出素子と前記アノードとの間が真空に保持されている、発光素子。
［４］有機インジウム化合物、錫アルコキシドおよびＣＮＴを含むＣＮＴ分散液を基板に塗布し、加熱してＣＮＴを含むＩＴＯ膜（以下ＣＮＴ含有ＩＴＯ膜と表記する。）を形成した後、前記ＣＮＴ含有ＩＴＯ膜表面に、幅が０.１〜５０μｍの範囲である溝を１ｍｍ2当たりの総延長２ｍｍ以上形成する、電界電子放出膜の製造方法。
［５］有機インジウム化合物および錫アルコキシドの１種または２種とＩＴＯ粒子とＣＮＴとを含むＣＮＴ分散液を基板に塗布し、加熱してＣＮＴ含有ＩＴＯ膜を形成した後、前記ＣＮＴ含有ＩＴＯ膜表面に、幅が０.１〜５０μｍの範囲である溝を１ｍｍ2当たりの総延長２ｍｍ以上形成する、電界電子放出膜の製造方法。
［６］前記の溝の形成方法が機械的手段、特にサンドペーパーを用いた、砥粒による機械的研摩である、電界電子放出膜の製造方法。
である。
【発明の効果】
【０００９】
以上、本発明においては、電界電子放出膜の主成分を導電性のＩＴＯとし、ＣＮＴを含むものとすることにより、小電力でも作動可能な電界電子放出素子を得ることが出来る。また、その膜に溝を形成することにより、膜内部のＣＮＴを容易に露出することができ、輝度の発光面内均一性の高い電界電子放出素子を用いた発光素子を得ることが出来る。
【図面の簡単な説明】
【００１０】
【図１】サンドペーパーで研摩し、溝を形成したＣＮＴ含有ＩＴＯ膜の表面の走査電子顕微鏡写真。
【図２】サンドペーパーで研摩し、溝を形成したＣＮＴ含有ＩＴＯ膜の溝部の走査電子顕微鏡写真。
【図３】実施例１の発光素子の発光状況を示す写真。
【図４】比較例１の発光素子の発光状況を示す写真。
【図５】サンドペーパーで研摩し、溝を形成したＣＮＴ含有ＩＴＯ膜の溝部の走査電子顕微鏡写真。
【発明を実施するための形態】
【００１１】
［電界電子放出膜］
本発明の電界電子放出膜は、ＩＴＯを主成分とし、ＣＮＴを微量含む膜の表面に溝を形成し、その溝の壁面にＣＮＴの端部を露出させた構造を有するものである。電界電子放出膜中のＩＴＯの含有量としては、６０質量％以上が好ましい。６０質量％未満では、膜の電導度が低くなり、電界電子放出素子とした時の発光強度の面内分布が不均一になる恐れがある。ＩＴＯは、電界電子放出膜中に最大９９.９質量％まで含有させることが可能であるが、ＣＮＴの含有量とのバランスから、８０〜９９.８質量％が好ましく、９０〜９９.８質量％がより好ましく、９５〜９９.５質量％がさらに好ましい。なお、ＩＴＯはインジウム酸化物中に錫酸化物が固溶したものであり、製造条件によりその組成が変化する。また、出発原料として有機金属を用い、焼成温度が低い場合には有機成分が一部残存する場合もあるが、本発明におけるＩＴＯの含有量とは、電界電子放出膜中に含まれるインジウムおよび錫が、それぞれ化学量論組成の酸化物であると仮定して算出した値である。
本発明の電界電子放出膜は、エミッタとしてＣＮＴを含有する。使用するＣＮＴの種類は特に限定されないが、単層（シングルウォール）ＣＮＴを用いることが好ましい。単層（シングルウォール）ＣＮＴを用いると、電子放出電界および電子放出駆動電圧の低減の点で有利である。電界電子放出膜中のＣＮＴ含有量は、０.１〜２０質量％の範囲が好ましい。０.１質量％未満の場合には、電子の放出が不十分となるおそれがあり、２０質量％を超えると、高価なＣＮＴを多量に必要とし、膜の製造コストが高くなるので、不経済である。上記のバランスを考慮すると、電界電子放出膜中のＣＮＴ含有量は、０.２〜１０質量％がさらに好ましく、０.５〜５質量％が一層好ましい。
電界電子放出膜の厚さは、０.５〜１００μｍとすることが好ましい。０.５μm未満の場合には、溝の形成手段の選択に制約を受けるので、好ましくない。また、１００μｍを超えると、材料コストが嵩むので好ましくない。
【００１２】
本発明の電界電子放出膜は、その表面に溝が形成された構造を有する。
一般に、ＣＮＴを液体に分散させたものを塗布・焼成して得られた膜中では、ＣＮＴは、必ずしも基板に垂直な状態では存在せず、基板に水平もしくは水平に近い状態で存在するものも多い。そのため、前述の焼成膜の表面を部分的に除去しても、ＣＮＴを効果的に露出することが困難な場合が多く、また、場合によっては起毛処理が必要となる。これに対して本発明の場合には、膜中に溝を設けるため、膜の内部において基板に水平もしくは水平に近い状態で存在するＣＮＴの端部を効果的に露出することが可能となり、かつ、起毛処理も不要となる。
本発明の電界電子放出膜表面に形成された溝の幅は、０.１〜５０μｍの範囲が好ましい。溝の幅が０.１μｍ未満では、ＣＮＴが部分的に露出しても、その端部が必ずしも露出しない恐れがあり、また、溝の形成手段の選択にも制約があるので好ましくない。溝の幅が５０μｍ超の場合には、膜に含まれるＣＮＴが不必要に除去され、発光素子を形成した場合、発光の面内均一性が低下するおそれがあり、好ましくない。溝の幅は、光学顕微鏡もしくは走査電子顕微鏡を用いて測定することが出来る。
電界電子放出膜表面に形成された溝の深さは、０.１μｍ以上であることが好ましい。溝の深さが０.１μｍ未満のみの場合には、ＣＮＴの露出量が不十分となる。溝の深さに特に上限はなく、電界電子放出膜の厚さと同程度、すなわち、基板に到達する溝が形成されていても構わない。
電界電子放出膜表面に形成された幅が０.１〜５０μｍの範囲である溝は、１ｍｍ2当たり総延長が２ｍｍ以上存在することが好ましい。２ｍｍ未満では発光素子の発光強度が低下するとともに、発光強度の面内分布も悪化する。幅が０.１〜５０μｍの範囲の溝が総延長で２ｍｍ以上存在すれば、同一の領域に、溝の幅が０.１μｍ未満の部分や５０μｍ超えの部分が存在していても構わない。溝の長さは、光学顕微鏡もしくは走査電子顕微鏡を用いて測定することが出来る。幅が０.１〜５０μｍの範囲である溝の１ｍｍ2当たりの総延長は、１ｍｍ×１ｍｍの領域において、それぞれの溝について、幅が０.１〜５０μｍの範囲内である部分の長さを測定し、その長さの和を求めることにより得ることができる。
【００１３】
［電界電子放出素子（電界電子放出電極）］
本発明の電界電子放出素子（電界電子放出電極）は、基板等の支持体上に本発明の電界電子放出膜が形成されたものである。基板はその種類に制限はないが、基板が導電性であれば電気的接続方法の自由度が増大する点で有利であり好ましいといえる。好適な基板の例として、シリコン基板等の半導体基板や金属基板等が挙げられる。
【００１４】
［発光素子］
本発明の発光素子は、本発明の電界電子放出素子（電界電子放出電極）と、前記電界電子放出素子に対向して配置され、アノード電極および蛍光体が設けられている構造体（アノード）とを含み、前記電界電子放出素子と前記アノードとの間が真空に保持されていることを特徴とするものである。この構成により、輝度の面内均一性が高い発光素子を得ることができる。また、本発明の発光素子には、電界電子放出に必要なＣＮＴに印加する電子放出電圧を小さくするために、ＣＮＴにより近い箇所（カソードとアノードの間）に電極（ゲート電極またはグリッド電極）を設けることができる。ここで真空とは、発光素子の発光を妨げない程度に減圧された状態を指す。
アノードは、基板上にアノード電極が形成され、さらにその上に蛍光体が塗布されたものを用いることができる。アノードは、公知の電界電子放出素子を用いた発光素子で用いられているものを用いることができる。一例として、ガラス基板上にアノード電極としてＩＴＯ膜が形成され、その上に蛍光体が塗布されているものを用いることができる。
【００１５】
［電界電子放出膜の製造方法］
本発明の電界電子放出膜は、ＩＴＯの前駆物質であるインジウムを含む成分および錫を含む成分並びにＣＮＴを含む分散液（ＣＮＴ分散液）を基板に塗布し、加熱・焼成してＣＮＴ含有ＩＴＯ膜を形成した後、その膜の表面に溝を形成することにより得られる。
【００１６】
［ＣＮＴ分散液］
ＣＮＴ分散液に添加するインジウム成分としては、有機インジウム化合物およびＩＴＯ粉が挙げられる。有機インジウム化合物としては、トリアルキルインジウムまたはインジウムアルコキシドを使用することができる。取扱の容易性の観点からトリアルキルインジウムとしてはトリブチルインジウムが好適な例として挙げられる。アルコキシドとしては、メトキシド、エトキシド、ブトキシド、イソプロポキシド等、加熱により酸化物に変化するものであれば、その種類は特に限定されない。
ＩＴＯ粉は、同時に錫成分でもあるが、その粒径が過大であれば、ＣＮＴの分散性に悪影響を及ぼすので、平均粒径として１０μｍ以下が好ましく０.１μｍ以下がさらに好ましい
ＣＮＴ分散液に添加する錫成分としては、錫アルコキシドおよびＩＴＯ粉が挙げられる。アルコキシドとしては、インジウムアルコキシドと同様に、メトキシド、エトキシド、ブトキシド、イソプロポキシド等、加熱により酸化物に変化するものであれば、その種類は特に限定されない。
ＩＴＯの前駆物質としては、有機インジウム化合物と錫アルコキシド、有機インジウム化合物および錫アルコキシドの１種または２種とＩＴＯ粉の組み合わせがある。使用するＣＮＴの種類には、特に制限はないが、単層（シングルウォール）ＣＮＴを用いることが好ましい。使用する溶媒の種類には、特に制限はないが、インジウムおよびスズ成分にアルコキシドを用いる場合には、混合時の加水分解を抑制する観点から有機溶媒を使用することが好ましい。有機溶媒の好適な例として、アルコール、酢酸ブチル等が挙げられる。
ＣＮＴ分散液には、上記の他、分散剤、増粘剤等を添加することができる。
分散剤を使用することにより、ＣＮＴの分散性が向上する。分散剤は公知の分散剤を使用することができる。好適な例として、アニオン系の界面活性剤、ドデシルベンゼンスルホン酸、塩化ベンザルニコウム、ベンゼンスルホン酸ソーダ等が挙げられる。
ＣＮＴ分散液には、粘度調整のために、増粘剤を添加しても良い。ＣＮＴ分散液の粘度が低い場合、増粘剤を添加することにより、ＣＮＴ分散液の塗布性が向上し、基板と膜との密着性が向上する。増粘剤としては、公知の増粘剤を使用することができる。好適な例として、エチルセルロース等が挙げられる。
ＣＮＴ分散液の調製に当たって、ボールミル等を用いて混合すると、ＣＮＴ分散液中のＣＮＴの分散状態が向上する。
【００１７】
［ＣＮＴ含有ＩＴＯ膜の形成］
まず、ＣＮＴ分散液を基板上に塗布して、塗布膜を形成する。塗布方法は、スプレー塗布、スピン塗布、ディップ塗布等の公知の方法を用いることができる。引き続き、前記の塗布膜を３００℃〜６００℃で加熱（焼成）することにより、ＩＴＯを主成分とし、ＣＮＴを微量含む膜を得ることができる。焼成は、大気雰囲気で行っても良いし、窒素、アルゴン等の不活性ガス中で行っても良い。焼成の前に３００℃未満の温度で、塗布膜の乾燥（溶媒成分の除去）を行っても良い。
【００１８】
［溝の形成］
本発明の電界電子放出膜を得るためには、ＣＮＴ含有膜の表面に溝を形成する必要がある。溝の形成方法に特に限定はなく、機械的方法、化学的な方法のいずれでも適用することが可能であるが、ＣＮＴのダメージを避けるために可能な限り低温プロセスを使用することが好ましい。前者の例として、サンドペーパーによる機械的研摩等が挙げられ、後者の例として、フォトレジストによるマスキングとエッチングとの組み合わせにより溝を形成するプロセス等が挙げられる。これらの例示の方法以外でも、溝を形成する際、溝内のＣＮＴが全ては除去されず、溝の壁面にＣＮＴの端部が露出して残留する状態となる方法であれば、いずれも適用することができる。
サンドペーパーによる機械的研摩は、砥粒により機械的に溝を形成するものであるが、低温プロセスであり、溝の形成の際に膜中のＣＮＴにダメージを与えない上に、溝の形成以外にＣＮＴ含有ＩＴＯ膜の表面を一部除去して、ＣＮＴを露出させる効果も有しているので、好ましい。
【実施例】
【００１９】
［ＣＮＴ分散液］
酢酸ブチル５.９７４ｇに下記を添加し、攪拌混合することにより、溶液を得た。
・トリブチルインジウム（Ｃ12Ｈ27Ｉｎ）（Ｉｎとして０.０８９ｇを含む）
・テトラブトキシ錫（Ｃ16Ｈ36Ｏ4Ｓｎ）（Ｓｎとして０.０３５ｇを含む）
得られた溶液に下記を添加し、攪拌混合することにより、ＣＮＴ含有液を得た。
・ＩＴＯ粉０.３１３ｇ（平均一次粒径２５ｎｍ、特開２０１１−１２６７４６号公報に記載の実施例５の方法で製造した。）
・カーボンナノチューブ（シングルウォール、Ｈａｎｗｈａ  Ｎａｎｏｔｅｃｈ社製、ＡＳＰ−１００Ｆ）０.０１ｇ
・ドデシルベンゼンスルホン酸０.０１ｇ
・エチルセルロース（関東化学製、エチルセルロース１００ｃＰ（エトキシ含有量４８〜４９.５％）０.０４ｇ
得られたＣＮＴ含有溶液に、粒径１ｍｍのジルコニアボール４ｇを添加して、攪拌羽を回転させることによる１次撹拌を６時間実施した後に、粒径１ｍｍのジルコニアボールを取り除いた。その後、粒径０.３ｍｍのジルコニアボール４ｇ及び酢酸ブチル４ｇを加え、攪拌羽を回転させることによる２次撹拌を６時間実施した後に、粒径０.３ｍｍのジルコニアボールを取り除いた。その後、粒径０.０５ｍｍのジルコニアボール４ｇ及び酢酸ブチル２ｇを加え、攪拌羽を回転させることによる３次撹拌を６時間実施した。その後粒径０.０５ｍｍのジルコニアボールを取り除いて、ＣＮＴ分散液を得た。
【００２０】
［ＣＮＴ含有ＩＴＯ膜］
塗装用エアガンを用い、１５０℃に加熱したＳｉウェハの表面に、前記ＣＮＴ分散液を塗布した。このとき、塗布膜厚は、焼成後の膜厚が５μｍになるように調整した。引き続き、ＣＮＴ分散液を塗布したＳｉウェハを、空気中２５０℃の条件下で３０分間加熱し、乾燥した。さらに、ＣＮＴ分散液を塗布し、乾燥したＳｉウェハを、真空中４７０℃の条件下で８０分間焼成して、Ｓｉウェハ上にＣＮＴ含有ＩＴＯ膜を生成させた。
【００２１】
［ＣＮＴ露出処理］
得られたＣＮＴ含有ＩＴＯ膜中に含まれるＣＮＴを部分的に露出させるために、得られたＣＮＴ含有ＩＴＯ膜に機械的処理による溝の形成、化学的なエッチング等の処理を施した。Ｓｉ基板上に形成されたＣＮＴ含有ＩＴＯ膜にＣＮＴ露出処理を施したものをカソード電極とした。
［溝の評価］
前記のＣＮＴ露出処理によりＣＮＴ含有ＩＴＯ膜に形成された溝の存在密度、幅および深さは、以下の方法で評価した。
溝の幅および長さは、膜表面の１ｍｍ×１ｍｍの領域５箇所について、走査電子顕微鏡を用いて測定した。幅が０.１〜５０μｍの範囲である溝の総延長を各領域で測定し、その平均値を当該試料の溝の１ｍｍ2当たり総延長とした。
【００２２】
［カソード電極の評価］
（発光素子の作成）
得られたカソード電極を四角形に切断し、四角形の対向する２辺にガラスファイバー製スペーサー（直径４５０μｍ）を設置し、固定した。表面にＩＴＯを蒸着し、蛍光体を塗布したガラス板をアノード電極とした。アノード電極をカソード電極と同様の形状に切断した。アノード電極の蛍光体塗布面とカソード電極のＣＮＴ含有ＩＴＯ膜の存在する面が対向するように、アノード電極を前記スペーサーの上に設置・固定して、発光素子を形成した。なお、発光素子の発光面積は１辺７ｍｍの正方形とした。
（発光素子の発光状態の評価）
得られた発光素子のカソード電極およびアノード電極を電源装置に接続し、１０-4Ｐａの真空容器中に設置し、カソード電極に５ｋＶを印加して、発光素子を発光させた。その際、発光状態を目視で観察するとともに、ＣＣＤカメラを用いて撮影した。発光素子の発光強度（輝度）は、輝度計（コニカミノルタオプティクス社製：ＬＳ−１００）を用いて測定した。輝度の測定は、真空容器のビューポート越しに、発光面上の５箇所について行った。
【００２３】
［実施例１］
ＣＮＴ露出処理として、ＣＮＴ含有ＩＴＯ膜の表面を、ＪＩＳＲ６０１０：２０１０（研磨布紙用研磨剤の粒度）で規定する＃１０００のサンドペーパーを用い、２方向にそれぞれ２回研摩し、溝を形成した。研摩後のＣＮＴ含有ＩＴＯ膜表面の観察結果を図１に、溝部の拡大した観察結果を図２に、それぞれ示す。幅が０.１〜５０μｍの範囲である溝が１ｍｍ2当たりの総延長５０ｍｍであった。溝の深さを溝の１０箇所について表面粗さ計で測定した結果、いずれも０.１μｍ以上であった。図２の溝の壁面において、白く見える細い糸状の物質がＣＮＴが露出したものである。発光素子を組み立てて、５点で測定した発光輝度は７５〜８５ｃｄ／ｃｍ2の範囲であり、それらの平均値は８０ｃｄ／ｃｍ2であった。なお、本実施例の場合、後述する比較例１と比較して、発光のちらつき（目視により確認される発光強度の変動）が小さく、発光をさせるのに必要な電圧も低いことが確認された。本実施例の発光素子の発光状態を、ＣＣＤカメラを用いて撮影した結果を図３に示す。
【００２４】
［比較例１］
ＣＮＴ露出処理を以下の方法とした以外は、実施例１と同様の手順で、ＦＥＬ素子を作成し、評価した。
ＣＮＴ露出処理：エッチング液（関東化学製：ＩＴＯ−０６Ｎ）を用い、ＣＮＴ含有ＩＴＯ膜の表面を、膜厚が半分になるまで溶解除去し、ＣＮＴを膜の表面に露出させた。表面を洗浄・乾燥した後、紫外線硬化用ラミネート用フィルムをＣＮＴ含有ＩＴＯ膜の表面に貼り付け、剥離することにより、ＣＮＴの起毛処理を行った。
本比較例の場合、膜のエッチングは起こるものの、溝の形成は観察されなかった。本比較例の発光素子の発光状態を、ＣＣＤカメラを用いて撮影した結果を、図４に示す。実施例１と比較して、輝度のばらつきが大きく、発光が認められない領域が広く存在した。発光強度（輝度）を測定した結果、輝度は２０〜１００ｃｄ／ｃｍ2であり、それらの平均値は６０ｃｄ／ｃｍ2であった。
この結果は、膜のエッチングによっては、基板と水平に近い状態でＣＮＴ含有ＩＴＯ膜中に存在するＣＮＴの端部を、面内均一に露出させることが困難なためと考えられる。
【００２５】
［比較例２］
ＣＮＴ露出処理を行わず、比較例１と同じ起毛処理を行った後、発光素子を作成し、発光状態を評価したところ、発光は認められなかった。紫外線硬化用ラミネート用フィルムをＣＮＴ含有ＩＴＯ膜に貼り付け、その一部を剥離することのみではＣＮＴを膜表面に露出することができなかったことによるものと思われる。
【００２６】
［実施例２］
使用するサンドペーパーの種類を＃１０００から＃２０００に変更した以外は、実施例１と同様の手順で、ＦＥＬ素子を作成し、評価した。
幅が０.１〜５０μｍの範囲である溝が１ｍｍ2当たりの総延長５５ｍｍであった。溝の深さを溝の１０箇所について表面粗さ計で測定した結果、いずれも０.１μｍ以上であった。発光素子を組み立てて、５点で測定した発光輝度は１０７〜１２０ｃｄ／ｃｍ2の範囲であり、それらの平均値は１０３ｃｄ／ｃｍ2であった。なお、本実施例の場合、比較例１と比較して、発光のちらつき（目視により確認される発光強度の変動）が小さく、発光をさせるのに必要な電圧も低いことが確認された。
【００２７】
［実施例３］
＃１０００のサンドペーパーに代えて、＃８０００のラッピングフィルムシート（３Ｍ社製）に変更した以外は、実施例１と同様の手順で、ＦＥＬ素子を作成し、評価した。研摩後のＣＮＴ含有ＩＴＯ膜表面の観察結果を図５に示す。
幅が０.１〜５０μｍの範囲である溝が１ｍｍ2当たりの総延長１２０ｍｍであった。溝の深さを溝の１０箇所について表面粗さ計で測定した結果、いずれも０.１μｍ以上であった。発光素子を組み立てて、５点で測定した発光輝度は２００〜２２０ｃｄ／ｃｍ2の範囲であり、それらの平均値は２０８ｃｄ／ｃｍ2であった。なお、本実施例の場合、比較例１と比較して、発光のちらつき（目視により確認される発光強度の変動）が小さく、発光をさせるのに必要な電圧も低いことが確認された。
【図１】
2014096354.tif 000003
【図２】
2014096354.tif 000004
【図３】
2014096354.tif 000005
【図４】
2014096354.tif 000006
【図５】
2014096354.tif 000007